Brevet FR2550705A1 — publié le 19850222

La présente invention concerne la médecine, en particulier la stomatologie orthopédique, et a notamment pour objet une prothèse dentaire et un procédé de fabrication de celle-ci. On connait déjà des prothèses dentaires métalliques monolithes qui sont généralement confectionnées soit à base d'alliages de métaux précieux tels que l'or, le platine, le palladium, soit en aciers ou alliages anticorrosifs variés. Dans le premier cas, les prothèses dentaires métalliques présentent une haute indifférence (neutralité) biologique et d'excellentes qualités esthétiques. Toutefois, vu la faible tenue à l'usure des alliages de métaux précieux, ces prothèses ont une longévité insuffisante. Dans le second cas, on réalise une économie de métaux précieux et on assure la longévité des prothèses dentaires. Toutefois, les prothèses dentaires confectionnées en aciers ou alliages anticorrosifs sont inférieures aux précédentes au point de vue de leur indifférence (neutralité) biologique et de leurs caractéristiques esthétiques. Selon les matières de construction utilisées on distingue les variétés suivantes de prothèses dentaires fixes - prothèses en porcelaine et en "cermets" (matières céramo-métalliques); - protheses en alliages métalliques à faible teneur en métaux précieux; - structures stratifiées de prothèses dentaires dans lesquelles le métal précieux n'est utilisé qu'en tant que couche (revêtement) vestibulaire de la prothèse dentaire. La fabrication des structures céramo-métalliques est compliquée; quant aux couronnes de porcelaine, qui possèdent de bonnes qualités esthético-décoratives, on les emploie essentiellement pour la restauration des dents frontales. Elles manquent de résistance mécanique à cause de la fragi lité de la porcelaine. Dans les alliages à plus faible teneur en métaux précieux on ne parvient pas à réduire leur teneur en métaux précieux au-dessous de 40-600 sans compromettre fortement leur neutralité biologique. On n'arrive à obtenir des prothèses dentaires solides ayant de hautes caractéristiques médico-biologiques et des propriétés esthético-décoratives élevées qu'en réduisant considérablement (de 80 à 95%) la consommation de métaux précieux utilisés pour leur fabrication. Toutefois, à l'heure actuelle, les prothèses dentaires de ce genre ne peuvent trouver de larges applications, leurs hautes caractéristiques médico-biologiques et leurs propriétés esthético-décoratives ne se conservant que pendant 2 à 3 mois d'utilisation. On connaît déjà une conception de prothèse dentaire stratifiée (demande de brevet Grande-Bretagne NO 1215485, classe A 61 C 13/02) obtenue par un procédé galvanique en déposant d'abord une couche de métal compatible avec les tissus de l'organisme humain (or, rhodium ou chrome), en swite une seconde couche de métal anticorrosif non précieux (tel que le nickel), plus résistant que le premier, et une troisième couche de métal (tel que l'or, le rhodium ou le chrome) compatible avec les tissus vivants de l'homme. On connaît d'autre part une conception de prothèse dentaire (certificat d'auteur URSS NO 212 442, classe A61 C 5/08). Cette prothèse se compose d'une plaque-base métallique en alliage anticorrosif métallique résistant (alliage d'argent et de palladium) et d'une couche vestibulaire décorative. La couche vestibulaire est un alliage d'or ayant une dureté inférieure à celle de la plaque-base. Ces prothèses dentaires permettent de réduire de 90 à 95% la consommation de métaux précieux. Toutefois, étant donné que l'épaisseur de la couche de métaux précieux desdites prothèses ne dépasse pas 10 à 20 micromètres (lorsque l'épaisseur est plus grande,la conception stratifiée de la prothèse dentaire perd sa raison d'être à cause de l'accroissement de la consommation de métal précieux), les surfaces masticatoires de la prothèse, sujettes à l'usure par attrition intense, s'usent rapidement (au bout de 2 à 3 mois) et l'effet décoratif et esthétique de la prothèse dentaire se trouve être compromis.En outre, en cas d'endommagement du revêtement vestibulaire décoratif de la prothèse dentaire, il y a un "désennoblissement" électrochimique accentué (c'est-à-dire une variation de la différence de potentiels électriques de 20 à 60 mV) de la structure de la prothèse, on assiste à la formation et à des effets actifs des couples microgalvaniques. Cela risque de provoquer des actions nocives locales et générales sur l'organisme humain. Simultanément, sous l'effet des couples microgalvaniques, il y a une dégradation intense de la plaque-base de la prothèse et, comme conséquence, un pro cessus accéléré de la désinté- gration du revêtement vestibulaire décoratif. On s'est donc proposé de créer une prothèse dentaire ne contenant pas de métaux précieux et durable (durée de service plus considérable que celle des prothèses monolithes en métaux précieux), conservant pendant toute la durée de son utilisation des caractéristiques médicales et biologiques ainsi que des propriétés décoratives et esthétiques, tout en étant simple au point de vue de la fabrication et donc peu onéreuse. Ce problème est résolu grâce à une prothèse dentaire composée d'une plaque-base solide en alliage de métaux anticorrosif et d'au moins un revêtement vestibulaire décoratif, dans laquelle, suivant l'invention, ledit revêtement vestibulaire décoratif est réalisé en une matière plus dure que la plaque-base et se présente sous forme de nitrures, oxynitrures, carboxynitrures, cyanonitrures et/ou des monoxydes de métaux de la famille secondaire du Groupe IV de la classification périodique des éléments, étant entendu que le rapport de l'épaisseur du revêtement vestibulaire décoratif à l'épaisseur de la plaque-base est de 1/200 à 1/20. La plaque-base de la prothèse est réalisée en une matière anticorrosive résistante telle que l'acier inoxydable, un alliage métallique chrome-cobalt, chrome-cobaltmolybdène, ou tout autre alliage métallique traditionnel. Une telle plaque-base confère à la pro thèse dentaire une haute résistance mécanique sous les charges alternées de signes contraires qui ont lieu lors de la trituration des aliments. La plaque-base de la prothése dentaire peut être massive (monobloc) ou composée d'éléments séparés réunis d'une manière immobile par soudage ou brasage. Les nitrures, oxynitrures, carboxynitrures, cyanonitrures et/ou monoxydes des métaux de la famille secondaire du Groupe IV de la Classification périodique des éléments, qui servent à la fabrication du revêtement vestibulaire décoratif des prothèses dentaires revendiquées, sont caractérisés par leur haute tenue chimique dans les milieux acides, alcalins ou neutres de la cavité buccale, par leur absence de toxicité et par leur compatibilité avec les tissus vivants de l'organisme. Pour cette raison, les prothèses dentaires sont stables dans les milieux de la cavité buccale et sont indifférentes (neutres) au point de vue biologique. Il est recommandé d'utiliser comme matières de revêtement vestibulaires décoratifs des nitrures, oxynitrures, carboxynitrures, cyanonitrures et/ou des monoxydes de titane et/ou de zirconium. Etant donné que les nitrures, oxynitrures, carboxynitrures, cyanonitrures et/ou les monoxydes de titane et/ou de zirconium ont une large gamme de teintes et de nuances jaune-doré, rouge-doré et argentée (selon le type de composé chimique et les paramètres de son procédé de préparation) lorsqu'ils sont appliqués sur des pièces métalliques, ils assurent l'effet décoratif et esthétique requis. C'est ainsi que le nitrure de zirconium, suivant sa teneur en azote, a une teinte allant de l'argentée au vieil-or, c'està-dire qu'il imite le platine ou les alliages d'or.Le nitrure de titane, les mélanges de nitrures de titane et de nitrures de zirconium, les monoxydes de titane et/ou de zirconium et leurs oxynitrures peuvent être de teinte orpaille, jaune-doré et rouge-doré, ou présenter un grand nombre de nuances imitant l'or de titres variés et étendant la gamme des nuances obtenues. La dureté des matières dont est formé le revêtement vestibulaire décoratif des prothèses dentaires revendiquées 4 3 2 se chiffre par 10 104MPa à 28,4.103 MPa (220à2900kg/mm), ce qui est très supérieur à la dureté des alliages métalliques connus employés en stomatologie. C'est pourquoi la couche vestibulaire décorative d'une telle prothèse se distingue par une très grande résistance à l'usure (de 180 à 220 fois supérieure à celle d'une couche d'or galvanique) et permet à la prothèse dentaire de bien résister à l'usure par attrition. La fragilité accrue des matériaux utilisés pour la couche vestibulaire décorative impose des conditions de limites au rapport de l'épaisseur de la plaque-base et de la couche vestibulaire. Plus la couche vestibulaire décorative est mince, plus sa plasticité est élevée. Toutefois, une épaisseur excessive de cette couche rédu it la longévité de la prothèse par suite de son usure par attrition rapide. Il a été établi expérimentalement que le rapport de l'épaisseur de la couche vestibulaire décorative à celle de la plaque de base doit être choisi de préférence dans la plage de 1/10 à 1/200. Dans le cas des prothèses en pont dentaire ("bridges") ou des prothèses squelettées, l'épaisseur de la couche décorative est calculée de manière à obtenir une prothèse de section transversale la plus mince. La couche vestibulaire décorative de la prothèse dentaire proposée dépend des objectif s à atteindre et peut être soit à couche unique, soit à deux couches, soit à couches multiples. Dans une couche vestibulaire décorative à plusieurs couches, peuvent alterner des couches de composés de titane et de zerconium précités. Les compositions multicouches de la couche vestibulaire décorative permettent de faire varier leurs propriétés d'adhérence au substrat en différents maté- riauxçd'améliorer les caractéristiques de plasticité et de résistance à l'usure de la couche décorative et d'étendre la gamme de teintes de ladite couche. Les prothèses dentaires revendiquées peuvent être étendues aux pièces suivantes : couronnes unitaires, estampées et coulées (totales, à colliers, semi-couronnes, couronnes troisquarts, couronnes à tenon), prothèses en pont dentaire monolithes coulées,prothèses en pont dentaire brasées à dents artificielles coulées et facettes, pièces d'insertion coulées, attachements destinés à la fixation de prothèses dentaires en cas de parodontose, ainsi que tabliers et arcs de prothèses squelettées, crampons cintrés et coulés. En cas de solutions de continuité modérées du revêtement vestibulaire décoratif (présence de micropores ou de microfissures, d'usures locales par attrition) qui ne détériorent pas les qualités décoratives et esthétiques des prothèses dentaires, entre la plaque-base et le revêtement vestibulaire décoratif il peut se former des couples microgalvaniques par remplissage desdites défectuosités par le liquide de la cavité buccale. Une conséquence du fonctionnement des couples microgalvaniques (sans que des mesures adéquates soient prises) réside dans l'apparition et dans le développement de foyers de corrosion du métal le plus électro-négatif du couple, c'est-à-dire de la plaque-base de la prothèse dentaire. Cela conduit à une désintégration locale de là plaque-base sous le revêtement et à une dégradation accélérée du revêtement vestibulaire décoratif affaibli (car il y a défaut de plaque-base), dues aux effets mécaniques, et, en définitive,;à la perte des propriétés décoratives et esthétiques de la prothèse dentaire. Pour améliorer la protection anticorrosive de la matière de la plaque-base de la prothèse dentaire revendiquée, entre la plaque-base de la prothèse dentaire revendiquée et le revêtement vestibulaire décoratif, il est recommandé de réaliser une couche protectrice en un métal plus électronégatif que la matière du revêtement vestibulaire décoratif et pouvant se passiver dans les milieux liquides de la cavité buccale, étant entendu que le rapport de l'épaisseur de la couche protectrice à l'épaisseur du revêtement vestibulaire décoratif est de 0,3/1 à 1/1. En présence de la couche protectrice précitée en cas de solution de continuité du revêtement vestibulaire décoratif le milieu liquide de la cavité buccale accède non pas à la plaque-base de la prothèse, mais à la matière de la couche protectrice. Il se forme un couple microgalvanique entre les métaux de la couche protectrice et du revêtement décoratif vestibulaire. Le rôle de l'anode dans ce couple appartient au métal qui est plus électronégatif, c'est-à-dire au métal de la couche protectrice. Toutefois, le métal de la couche protectrice a été choisi de manière que, dans les conditions de la polarisation anodique, il se prête suffisamment bien à la passivation.Dans la zone du défaut du revêtement vestibulaire décoratif, étant donné la différence des potentiels électriques des métaux venant en contact, il existe toujours une polarisation anodique, c'est-à-dire que la couche protectrice se prête entièrement à la passivation (à la formation de couches passives). La couche protectrice présentant des films passifs ne permet pas au métal de ladite couche de se désintégrer davantage (de se dissoudre), prévenant de cette maniere l'avancement des phénomènes de corrosion. De ce fait, on obtient la résistance à la corrosion de la prothèse revendiquée. A titre de métal de la couche protectrice il est recommandé de mettre en jeu le titane, le tantale ou le chrome. Ces métaux se prêtent facilement à la passivation dans les milieux de la cavité buccale en prévenant la désintégration par corrosion de la couche protectrice et, par conséquent, de la plaque-base de la prothèse dentaire. Pour assurer une protection sûre de l'alliage métallique de la plaque-base de la prothèse dentaire contre la corrosion, la couche protectrice doit être continue (exempte de pores débouchants). Etant donné qu'-au fur et à mesure que l'épaisseur de la couche croît la probabilité de la présence dans ladite couche de pores débouchants diminue, il convient de réaliser la couche protectrice la plus épaisse possible. Toutefois, au fur et à mesure que l'épaisseur de la couche protectrice augmente, le travail nécessaire à son dépôt augmente aussi. De ce point de vue, il convient de réaliser la couche protectrice la plus mince possible. Il a été expérimentalement établi que le rapport de l'épaisseur de la couche protectrice à l'épaisseur du revêtement vestibulaire décoratif doit être compris dans la plage de 0,3/1 à 1/1. On choisit les valeurs inférieures pour le tantale et le titane, et les valeurs supérieures, pour le chrome. Les caractéristiques physico-mécaniques (le coefficient de dilatation thermique, la plasticité, la micro-dureté, etc.) de la plaque-base et du revêtement vestibulaire décoratif ou des couches protectrice et décorative diffèrent sensiblement (dans un rapport de l'unité à plusieurs unités). En cas de modification du régime des températures, ou bien en cas d'application de charges mécaniques, notamment lors de l'utilisation de la prothèse dentaire, il apparaît aux faces de séparation desdits revêtements des concentrations de contraintes mécaniques. Dans certains cas, cela conduit à la séparation (desquamation) du revêtement vestibulaire décoratif. Pour éviter ce phénomène dans la prothèse dentaire revendiquée, il est recommandé de ménager entre la plaque-base et le revêtement~vestibulaire décoratiflou entre le revêtement vestibulaire décoratif et'la couche protectrice, une couche intermédiaire composée de titane, de tantale ou de chrome mélangés à un nitrure de métal correspondant. La teneur en lesdits nitrures augmente suivant l'épaisseur de la couche intermédiaire dans la direction du revêtement vestibulaire dans la gamme de 0,01 % en masse à 90-99% en masse, et le rapport de l'épaisseur de la couche intermédiaire à l'épaisseur du revêtement vestibulaire décoratif est compris dans la plage de 0,3/1 à 1/1. Dans la couche intermédiaire, la distribution précitée des teneurs en métaux et en leurs nitrures assure une variation graduelle des caractéristiques physico-mécaniques de ladite couche. Les valeurs des c,aractéristiques de la couche intermédiaire varient suivant son épaisseur dans la gamme des valeurs des caractéristiques de la plaque-base jusqu'à la valeur des caractéristiques du revêtement vestibulaire décoratif. Dans la pratique stomatologique, lorsqu'on confectionne des prothèses dentaires du genre pont dentaire, on utilise assez fréquemment des structures brasées de la plaque-base de la prothèse dentaire. Les éléments de cette structure (couronnes, armatures de facettes, dents artificielles) sont fabriqués séparément et on les réunit ensuite par brasage en une structure unique. Pour le brasage des éléments de structures en aciers inoxydables, en alliages au chrome-cobalt et en d'autres alliages métalliques anticorrosifs, on utilise efficacement des brasures à l'argent peu onéreuses. Le plus souvent, on utilise des brasures à l'argent et au cadminum (composition, % en masse : Ag 45, Cu 25, Cd 15 et Mn 15) à température de fusion de 620-6600C, ou des brasures à l'argent et au zinc (en URSS, sa composition est de, % en masse : Ag 63, Cu 27, Zn 10, et en RFA sa composition est de, % en masse: Ag 37, Cu 38, Zn 15, Cd 0,5, Mn 5,2, Ni 4, Mg 0,3) à température de fusion de 800 à 8500C. Aux endroits de brasage, le revêtement vestibulaire décoratif généralement déposé à des températures de 400 à 5000C et au-dessus présente une adhérence réduite due à l'évaporation des constituants individuels de la brasure. Cela entraîne assez souvent la séparation du revêtement vestibulaire décoratif ou la formation, dans ledit revêtement, de fissures, de pores et d'autres défectuosités à l'endroit des assemblages brasés. Pour cette raison, quand la plaque-base de la prothèse dentaire est une structure assemblée par brasage d'éléments en alliage métallique anticorrosif, il est recommandé de réaliser entre le revêtement décoratif vestibulaire et la plaque-base de la prothèse dentaire, ou entre la couche intermédiaire et la plaque-base de la prothèse dentaire, une couche complgmentaire intermédiaire . Dans le premier cas, il est utile de la réaliser en cobalt, nickel, chrome, molybdène ou zirconium, ou bien en nitrures de chrome ou de molybdène. Dans le deuxième cas, il est recommandé de réaliser la couche complémentaire en cobalt, nickel, chrome, molybdène ou zirconium. Dans les deux cas, le rapport entre l'épaisseur de la couche complémentaire et l'épaisseur du revêtement vestibulaire décoratif est compris dans la plage de 0,5/1 à 1/1, respectivement.Lorsque le rapport de l'épaisseur de la couche complémentaire à l'épaisseur du revêtement vestibulaire décoratif est compris dans cette plage, la couche complémentaire ne comporte pas de pores débouchants. La couche complémentaire sans pores constitue une barrière suffisamment sûre non seulement contre la phase liquide, mais encore contre la phase vapeur des constituants évaporés de la brasure. Une épaisseur plus forte de la couche complémentaire serait injustifiée à cause de l'accroissement du coût de l'opération d'obtention de ladite couche. La présence, sur la structure brasée de la plaque-base de la prothèse, d'une couche complémentaire permet d'assurer la continuité de l'assemblage brasé, l'absence de pores visibles aux endroits brasés et, comme conséquence, une haute résistance mécanique de telles prothèses dentaires et une haute qualite de leur revêtement vestibulaire décoratif, y compris dans la zone de l'assemblage brasé. Dans le procédé de fabrication d'une telle prothèse dentaire, comprenant la fabrication de sa plaque-base par brasage des éléments de ladite prothèse dentaire à partir d'un alliage métallique anticorrosif et résistant en une structure unique, et le dépôt d'un revêtement vestibulaire décoratif par une méthode sous vide, suivant l'invention on revêt la zone de l'assemblage brasé de ladite structure, ou la structure entière, avant l'application du revêtement vestibulaire décoratif par un processus galvanique ou par une méthode sous vide, d'une couche complémentaire de cobalt, de nickel, de chrome, de molybdène ou de zirconium, ou de nitrures de chrome, de molybdène, le rapport entre l'épaisseur de ladite couche et l'épaisseur du revêtement vestibulaire décoratif étant compris dans la plage de 0,5/1 à 1/1. Comme il avait été indiqué dans ce qui précède, la couche complémentaire exclut l'apparition de défectuosités du revêtement vestibulaire décoratif au droit des assemblages brasés et accroît la résistance mécanique de l'assemblage brasé. Les prothèses dentaires revendiquées ne le cèdent en rien, au point de vue de leurs caractéristiques décoratives et esthetiques, de leur neutralité biologique, de leur tenue aux agents chimiques et à la corrosion, aux prothèses dentaires monolithes, exécutées en alliages d'or ou de platine, et surclassent même ces dernières par leur résistance mécanique et leur résistance à l'usure. Par ailleurs, les prothèses dentaires revendiquées sont avantageuses du point de vue technologique et économique. Ces prothèses sont de 10 à 15 fois meilleur marché que les prpthèses dentaires confectionnées en alliages d'or, en porcelaine et en matières céramométalliques. Les prothèses dentaires munies des revêtements vestibulaires revendiqués résistent aux effets du sel de cuisine et de la salive, elles sont neutres vis-à-vis des cultures de la bactérie pyocyanique, du staphylocoque doré, du colibacille, des cultures de cellules trypsinisées primairement de fibroplastes de l'embryon humain, de la ligne greffée des cellules de HEP-2 sur les cellules de l'épithélium buccal de l'homme. Le revêtement vestibulaire décoratif des prothèses dentaires revendiquées ne provoque pas d'aberrations chromosomiques. Le procédé de fabrication des prothèses dentaires reven diquées est simple du point de vue technologique, il repose sur les procédures technologiques connues et est exécuté comme suit. Tout d'abord,d'après des méthodes généralement adoptées en stomatologie (coulée de précision, estampage), on fabrique la plaque-base de la prothèse dentaire en alliages anticorrosifs de métaux non précieux (aciers inoxydables, alliages de cobalt et de chrome, ou de cobalt, chrome et molybdène) sous forme d'ébauches de forme requise. On vérifie la précision de l'ajustement desdites ébauches dans la bouche du malade. Après l'ajustement et les retouches, on enlève des surfaces de l'ébauche les battitures (les oxydes) et on effectue son polissage jusqu'à ce que la rugosité de sa surface R z soit de 0,1 à 0,4 micromètre. Ensuite, suivant la technologie adoptée, on soumet la plaque-base de la prothèse dentaire à un lavage soigné et à un dégraissage poussé dans un bain à ultra-sons. On applique par un procédé sous-vide connu le revêtement vestibulaire décoratif d'épaisseur requise et constituée d'une matière qui assure l'adhèrence et la tenue à l'usure, ainsi que la teinte et la nuance requises du revêtement. Comme déjà indiqué dans ce qui précède, le revêtement vestibulaire décoratif peut être monocouche, à couche double ou à couches multiples. Lorsqu'on applique deux couches ou davantage, on fait varier les compositions et la pression du gaz réactionnel, la matière évaporée et les paramètres technologiques de dépôt des couches selon les problèmes à résoudre. Ensuite, en cas de besoin, on soumet la surface vestibulaire décorative de la prothèse dentaire à un polissage de finition, et puis, si nécessaire, on forme sur la prothèse les éléments manquants en matière plastique. Dans le cas où la prothèse dentaire a besoin d'une couche protectrice, on applique par l'un des procédés connus (galvanique ou à plasma sous vide) une couche de titane, tantale ou de chrome d'épaisseur requise avant de déposer le revêtement vestibulaire décoratif. Comme indiqué dans ce qui précède, pour réduire la concentration des contraintes mécaniques à la limite de séparation de la plaque-base et du revêtement vestibulaire décoratif, ou entre le revêtement décoratif vestibulaire et la couche protectrice, on dépose une couche intermédiaire. On dépose également ladite couche intermédiaire par un procédé connu , par exemple par un procédé à plasma sous vide en augmentant la pression de l'azote dans la chambre au cours du dépôt de la couche. Si la plaque-base de la prothèse dentaire est une structure brasée, on applique sur ladite prothèse, avant les opérations de dépôt à plasma sous vide des couches (couche protectrice intermédiaire, revêtement vestibulaire décoratif), une couche complémentaire d'épaisseur calculée de cobalt, nickel, chrome, molybdène, zirconium, de nitrures de chrome ou de molybdène. D'autres caractéristiques et avantages de la présente invention seront mieux compris à la lecture de la description qui va suivre de plusieurs exemples de réalisation concrets mais non limitatifs. Exemple 1. On fabrique une prothèse dentaire sous forme d'une structure monolithe en pont dentaire, constituée par une plaque-base en alliage de chrome-cobalt à revêtement vestibulaire décoratif de nitrure de titane. On coule la plaque-base de la prothèse dentaire de forme requise dans un moule suivant un modèle en cire, à partir d'un alliage de chrome-cobalt. On vérifie la précision de son ajustement dans la cavité buccale du patient et on effectue la retouche nécessaire. On effectue le polissage de la plaque-base de la prothèse dentaire ajustée au moyen d'abrasifs fins (0,5 à 1 micromètre). Après polissage, on lave soigneusement la plaquebase de la prothèse dans un bain aux ultra-sons d'eau chaude (70-800C) contenant 2 à 3% en masse de détergents synthétiques. Ensuite on effectue le lavage à l'eau courante, dans un bain d'essence, et on effectue un dégraissage à l'alcool éthylique. Ensuite on place la plaque-base de la prothèse dentaire dans la chambre d'un appareil à vide muni d'un dispositif pivotant-, et on installe sur 1 e tambour dudit dispositif la plaquebase de la prothèse. La chambre est également munie de trois sources de plasma de titane orientées vers le tambour du dispositif pivotant. La matière évaporée dans les trois sources de plasma est le titane chimiquement pur. On fait le vide dans la chambre à vide jusqu'à une pression résiduelle de 1,333 mPa ou 1.10 5 mm de Hg, on met en marche le dispositif pivotant (vitesse de rotation 9 tr/min), on applique à la plaque-base une tension négative de 1,1 kV, on met en action l'une des sources de plasma et on établit un courant d'arc 80 A. Pendant 3 minutes on réalise le nettoyage complet de la plaque-base par bombardement de sa surface par des ions de titane. Ensuite on applique à la plaque-base une tension négative de 180 V et on met en action la deuxième et la troi sième source de plasma. Le courant: d'arc dans chacune des trois sources est de 90 A. Dans ces conditions, on envoie dans la chambre de l'azote en réglant sa pression dans ladite chambre à 666,5 mPa ou 5.10 3 mm de Hg.Il se dépose alors sur la plaque-base un revêtement vestibulaire décoratif de nitrure de titane. Lorsque l'épaisseur dudit revêtement atteint 8 micromètres, on met hors d'action les sources de plasmas, on interrompt l'admission d'azote, on arrete le dispositif pivotant, on supprime la tension négative sur la prothèse et, 10 minutes après,on retire la prothèse de la chambre. Le revêtement vestibulaire décoratif a une micro-dureté de 24,5.103- 25,5.103 MPa ou 2500 - 2600 kgf/mm2, une teinte correspondant à celle d'un alliage d'or de titre élevé, et une bonne adhérence à la plaque-base. La prothèse obtenue est scellée dans la cavité buccale du patient par du ciment bisphate. Les observations effectuées pendant quatre ans n'ont pas permis de mettre en évidence des effets négatifs locaux ou généraux sur l'organisme.L'intégrité de la prothèse n'a pas été compromise. La teinte de la prothèse est restée inchangée. Exemple 2. On confectionne une prothèse dentaire sous forme d'une structure monolithe en pont dentaire, consistant en une plaquebase en alliage chrome-cobalt à revêtement vestibulaire décor a tif en oxynitrure de titane. On fabrique la plaque-base de la prothèse, on la polit, on la lave et on la place dans une chambre à vide comme indiqué dans l'exemple 1. On effectue le traitement de la plaque-base de la prothèse dentaire jusqu'au moment de l'admission d'azote dans la chambre à vide, comme décrit dans l'exemple 1. Au lieu d'azote on envoie dans la chambre à vide un mélange d'azote et d'oxygène (80 % en volume d'azote + 20 % en volume d'oxygène) et on règle la pression dans la chambre à 666,5 mPa ou 5.10 3 mm de Hg. Il se dépose alors sur la surface de la plaque-base une couche d'oxynitrure de titane (revêtement vestibulaire décoratif). Lorsque l'épaisseur de ce revêtement atteint 10 micromètres, on met hors d'action les sources de plasma, on arrête l'admission dudit mélange gazeux, on supprime la tension négative -surla prothèse et on arrête le dispositif pivotant. Dix minutes après on retire la prothèse de la chambre. Le revêtement vestibulaire a une micro-dureté de 22,5.103 2 MPa ou 2300 kgf/mm , teinte correspondant à celle d'un alliage d'or de titre élevé et une forte adhérence à l'embase. On scelle la prothèse obtenue dans la cavité buccale du patient au ciment bisphate. Les observations effectuées pendant 2 ans n'ont pas permis de mettre en évidence des effets nocifs locaux ou généraux sur l'organisme. La teinte de la prothèse obtenue n'a pas varié, Exemple 3. On fabrique une prothèse dentaire sous forme d'une structure monolithe en pont dentaire, se présentant sous forme d'une plaque-base en alliage chrome-cobalt à revêtement vestibulaire esthétique en nitrure de zirconium. On confectionne la plaque-base de la prothèse dentaire, on la polit, on la lave et on la place dans une chambre à vide comme indique dans l'exemple 1. La chambre à vide est munie de trois sources de plasma dans lesquelles la matière évaporée est le zirconium. On effectue le nettoyage ionique par bombardement avec des ions de zirconium et on applique le revêtement vestibulaire esthétique comme dans l'exemple 1. On effectue le dépôt jusqu'à obtention d'une couche de 20 micromètres d'épaisseur. Le revêtement obtenu a une microdureté de 24,5.103 MPa ou 2500 kgf/ mm2, une teinte correspondant à celle d'un alliage d'or de titre élevé et une forte adherence à la plaquebase. La prothèse obtenue est scellée dans la cavité buccale du patient au ciment bisphate. Les observations effectuées pendant quatre ans ntont pas permis de mettre en évidence des effets négatifs locaux ou généraux sur l'organisme du patient. Exemple 4. On fabrique une prothèse dentaire sous forme d'une structure monolithe, en pont dentaire, consistant en une plaquebase en alliage chrome-cobalt à revêtement vestibulaire esthétique en nitrures de titane et de zirconium (7026 en masse de nitrure de titane et 30% en masse de nitrure de zirconium). On fabrique la plaque-base de la prothèse dentaire, on la polit, on la lave et on la place dans une chambre à vide comme indiqué dans l'exemple 1. La chambre à vide est munie de trois sources de plasma, dans l'une desquelles la matière évaporée est le zirconium, et dans les deux autres, le titane. On effectue le nettoyage ionique de la plaque-base comme indiqué dans l'exemple 1. Ensuite on applique à la plaque-base une tension négative de 200 V, on met en action les sources de plasma de titane et de zirconium, on établit dans les sources de plasma de titane des courants d'arc de 90 A, et dans la source de plasma de zirconium, de 80 A. Ensuite on admet dans la chambre à vide de l'azote, on établit sa pression à 666,5 mPa ou 5.10 3 mm de Hg.Il se dépose alors à la surface de la plaque-base un revêtement vestibulaire esthétique qui se compose d'un mélange de nitrures de titane et de zirconium (7026 en masse de nitrure de titane et 3026 en masse de nitrure de zirconium). Lorsque l'épaisseur de ce revêtement atteint 12 micromètres, on met hors d'action les sources de plasma, on arrête l'admission de l'azote, on immobilise le dispositif pivotant, on supprime la tension sur la prothèse dentaire et on retire la prothèse dentaire de la chambre. Le revêtement vestibulaire esthétique a une dureté de 25,5.103 MPa ou 2600 kgf/mm2, une teinte correspondant à celle d'un alliage d'or de titre élevé et une forte adhérence à la plaque-base. La prothèse obtenue est scellée dans la cavité buccale du patient au ciment bisphate. Les observations effectuées pendant quatre ans n'ont pas permis de mettre en évidence des effets négatifs locaux ou généraux sur l'organisme du patient. Les analyses de la salive du patient n'ont pas décelé la présence de zirconium ni de titane. La teinte de la prothèse est restée inchangée. Exemple 5. On fabrique une prothèse dentaire sous forme d'une structure monolithe en pont dentaire, constituée par une plaque-base en alliage de chrome-cobalt avec un revêtement vestibulaire -esthétique en un mélange de nitrures de titane et de zirconium (0,1 % en masse de nitrure de zirconium et 99,9 % en masse de nitrure de titane). On confectionne la plaque-base de la prothèse dentaire, on la lave, on la polit et on la place dans une chambre à vide comme indiqué dans l'exemple 1. La chambre à vide est munie de trois sources de plasma dont la matière évaporée est un alliage composé de 99,9 % en masse de titane et de 0,1% en masse de zirconium. On effectue le dépôt du revêtement vestibulaire esthétique comme indiqué dans l'exemple 1 jusqu'à l'obtention d'une couche de 15 micromètres d'épaisseur. Le revêtement obtenu a une microdureté de 24,5.103 MPa ou 2500 kgf/mm2, une teinte correspondant à celle d'un alliage d'or de titre élevé, et une forte adhérence à la plaque-base. La prothèse obtenue a été fixée dans la bouche du patient au ciment bisphate. Les observations effectuées pendant quatre ans n'ont pas permis de mettre en évidence des effets négatifs locaux ou généraux sur l'organisme du patient. La teinte de la prothèse est restée inchangée. Exemple 6. On fabrique une prothèse dentaire sous forme d'une structure monolithe en pont dentaire, consistant en une plaque-base en alliage chrome-cobalt avec un revêtement vestibulaire esthétique composé de deux couches dont l'une1 celle contigüe à la plaque-base, se compose d'un mélange de carboxynitrures de titane et de zirconium (67% en masse de carboxynitrure de titane et 33% en masse de carboxynitrure de zirconium), et la seconde, de nitrure de titane. On confectionne la plaque-base de la prothèse dentaire, on la polit, on la lave et on la place dans une chambre à vide comme indiqué dans l'exemple 1. La chambre à vide est munie de trois sources de plasma dans l'une desquelles la matière évaporée est le zirconium, et dans les deux autres, le titane. On effectue le nettoyage ionique de la plaquebase comme indiqué dans l'exemple 1. Ensuite on applique à la plaque-base une tension négative de 200 V. On met en action les sources au titane et au zirconium, on établit dans toutes les sources des courants d'arc de 90 A. Ensuite on admet dans la chambre à vide un mélange d'azote, d'oxygène et de méthane (80% en volume d'azote, 10% en volume d'oxygène, 10% en volume de méthane) en établissant dans la chambre une pression de 133,3 mPa ou 1.10 3 mm de Hg.Il se dépose alors sur la surface du support une première couche du revêtement vestibulaire esthétique, qui se compose d'un mélange de carboxynitrures de titane et de zirconium (67 en masse de carboxynitrure de titane et 33% en masse de carboxnitrure de zirconium). Lorsque l'épaisseur de ladite couche atteint 6 micromètres, on met hors d'action la source de plasma de zirconium, on arrête l'admission dudit mélange gazeux et on admet l'azote en établissant sa pression dans lachambre à 666,5 mPa ou à mm de-Hg. Il se dépose alors une couche de nitrure de titane constituant la deuxième couche du revêtement vestibulaire esthétique. Lorsque l'épaisseur de la couche de nitrure de titane atteint 3 micromètres, on met hors d'action les sources de plasma, on arrete l'admission de l'azote, on supprime la tension négative sur la prothèse et on arrête le dispositif pivotant. Dix minutes après on retire la prothèse de la chambre. Le revêtement vestibulaire esthétique obtenu a une microdureté de 25,5.103MPa ou 2600 kgf/mm21une teinte correspondant à celle des alliages d'or de titre élevé, et une forte adhérence à la plaque-base. La prothèse dentaire obtenue est scellée dans la cavité buccale du patient au ciment bisphate. Les observations effectuées pendant deux ans ntont pas permis de mettre en évidence des effets négatifs locaux et généraux sur l'organisme du patient. La teinte de la prothèse est restée inchangée. Exemple 7. On fabrique une prothèse dentaire sous forme d'une structure monolithe en pont dentaire, constituée par une plaque-base en alliage chrome-cobalt avec un revêtement vestibulaire esthétique composé de deux couches, dont l'une, adjacente à la plaque baselle compose de cyanonitrure de titane, et la seconde, d'oxynitrure de titane. On confectionne la plaque-base de la prothèse dentaire, on la polit, on la lave et on la place dans une chambre à vide comme indiqué dans l'exemple 1. On effectue le traitement de la plaque-base de la prothèse dentaire jusqu'au moment de l'admission de l'azote dans la chambre à vide comme décrit dans l'exemple 1. Au lieu d'azote on admet dans la chambre à vide un mélange d'azote et d'acétylène (95% en volume d'azote et 5026 en volume d'acétylène) en établissant dans la chambre une pression de 106,6 mPa ou 8.10 mm de Hg. Il se dépose alors sur la surface da la plaque-base une couche de cyanonitrure de titane.Quand ladite couche atteint une épaisseur de 5 micromètres, on interrompt l'admission du mélange gazeux précité et on admet un mélange gazeux d'azote et d'oxygène (90 % en volume d'azote et 109s en volume d'oxygène) en établissant dans la chambre une pression de 800 mPa ou 6.10 3 mm de Hg et en déposant une couche d'oxynitrure de titane. Quand l'épaisseur de la couche d'oxynitrure de titane atteint 5 micromètres, on met hors d'action les sources de plasma, on interrompt l'admission du mélange gazeux, on supprime la tension négative sur la prothèse et on arrête le dispositif pivotant. Dix minutes après on retire la prothèse de la chambre. Le revêtement vestibulaire esthétique obtenu a une 3 microdureté de 23,5.103 MPa ou 2400 kgf/mm2, une teinte correspondant à celle des alliages d'or de titre élevé et une forte adhérence à la plaque-base. La prothèse dentaire obtenue-est scellée dans la cavité buccale du patient au ciment bisphate. Les observations effectuées pendant deux ans n'ont pas permis de mettre en évidence des effets négatifs locaux et généraux sur l'organisme du patient. La teinte de la prothèse est restée inchangée. Exemple 8. On fabrique une prothèse dentaire sous forme d'une structure monolithe en pont dentaire, constituée par une plaque-base en alliage chrome-cobalt à revêtement vestibulaire esthétique composé de deux couches, dont l'une, celle adjacente à la plaque-base, se compose de monoxyde de titane, et la deuxième, de nitrure de titane. On confectionne la plaque-base de la prothèse dentaire, on la polit, on la lave et on la place dans une chambre à vide comme indiqué dans l'exemple 1. On effectue aussi le traitement de la plaque-base de la prothèse dentaire jusqu'au moment de l'admission de l'azote dans la chambre à vide comme indiqué dans l'exemple 1. Au lieu d'azote on envoie de l'oxygène dans la chambre à vide, en y établissant une pression de 66,65 mPa ou mm de Hg. Il se dépose alors sur la surface de la plaque-base une couche de monoxyde de titane. Lorsque l'épaisseur de cette couche atteint 5 micromètres, on interrompt l'admission d'oxygène et on envoie dans la chambre de l'azote en y établissant une pression de 666, 5mPa ou 5.10 3 mm de H-g. Il se dépose alors une deuxième couche constituée de nitrure de titane. Lorsque l'épaisseur de la couche de nitrure de titane atteint 5 micromètres, on met hors d'action les sources à plasma, on interrompt l'admission d'azote, on supprime la tension négative sur la prothèse et on arrête le dispositif pivotant. Dix minutes après on retire la prothèse de la chambre. Le revêtement vestibulaire esthétique obtenu a une microdureté de 24,5.103 MPa ou 2500 kgf/mm2, une teinte correspondant à celle des alliages d'or de titre élevé et une forte adhérence à la plaque-base. La prothèse dentaire obtenue a été scellée dans la cavité buccale du patient au ciment bisphate. Les observations effectuées pendant deux ans n'ont pas permis de mettre en évidence des effets négatifs locaux et généraux sur l'organisme du patient. Exemple 9. On fabrique une prothèse dentaire sous forme d'une structure monolithe en pont dentaire consistant en une plaque-base en alliage chrome-cobalt à revêtement vestibulaire esthétique constitué d'un mélange de nitrures de titane et de zirconium (33% en masse de nitrure de zirconium et 67 % en masse de nitrure de titane), et portant une couche protectrice de titane. On fabrique la plaque-base de la prothèse dentaire, on la polit, on la lave et on la place dans une chambre à vide comme indiqué dans l'exemple 1. On réalise le nettoyage ionique de la plaque par bombardement par des ions titane comme indiqué dans l'exemple 1. Ensuite on applique à la plaque-base une tension négative de 200 V, on met en action une seconde source à plasma de titane, on y établit un courant d'arc de 80 A et on dépose un revêtement protecteur de titane d'une épaisseur de 3 micromètre. Ensuite on met en action une troisième source à plasma de zirconium, on établit dans les trois sources à plasma un courant d'arc de 90A et on admet dans la chambre de l'azo te en y établissant une pression de 666,5 mPa ou 5.10 3 mm de Hg. On dépose le revêtement vestibulaire esthétique constitué d'un mélange de nitrures de titane et de zirconium.Lorsque l'épaisseur de ce revêtement atteint 10 micromètres, on met hors d'action les sources à plasma, on interrompt l'admission de gaz, on supprime la tension négative sur la prothèse et on arrête le dispositif pivotant. Les caractéristiques techniques et médicales de la prothèse dentaire correspondent à celles qui sont indiquées dans l'exemple 4. Exemple 10. On fabrique une prothèse dentaire sous forme d'une couronne unitaire en acier inoxydable à revêtement vestibulaire décoratif en nitrure de titane et à couche protectrice de tantale. On chauffe une chape cylindrique en acier inoxydable à 800-9000C et on la soumet à l'estampage afin d'obtenir une ébauche de couronne de forme requise. Ensuite on procède au recuit de l'ébauche à haute température, on vérifie la précision de son ajustage sur le moignon de-la dent et on la retouche définitivement d'après la morsure. -Ensuite on élimine les oxydes de l'ébauche de couronne en l'immergeant dans une liqueur de composition suivante (g/l): acide sulfurique 100, acide nitrique 150, acide fluorhydrique 30. On maintient l'ébauche dans ladite liqueur jusqu'à la suppression complète de l'oxyde (20-60 s).Ensuite on lave l'ébauche de la couronne à l'eau courante et on la sèche, on la polit à l'aide de compositions abrasives à grains fins (0,5 - 1 micromètre). On lave la plaque-base obtenue de la prothèse dans un bain à ultra sons d'eau chaude (70-800C) contenant 396 en masse de détergents synthétiques et ensuite à l'essence et à l'alcool éthylique. Ensuite on place la plaque-base dans la chambre d'une unité à vide sur le tambour d'un dispositif pivotant. La chambre à vide est munie de trois sources à plasma; dans l'une, la matière évaporée est le tantale, dans. les deux autres la matière évaporée est le titane. On fait le vide dans la chambre à vide jusqu'à une pression résiduelle de 1,333 mPa ou 1.10 5 mm de Hg, on met en marche le dispositif pivotant, on applique à l'embase une tension négative de 800 V on met en action une source à plasma de tantale en établissant dans ladite source un courant d'arc de 200 A. On effectue le nettoyage ionique de la plaque-base par bombardement aux ions tantale pendant 2 min. Ensuite on applique à la plaque-base une tension négative de 50 V et on dépose une couche protectrice de tantale. Lorsque l'épaisseur de la couche protectrice atteint 3 micromètres, on met en action deux sources à plasma de titane en y établissant un courant d'arc de 90 A;on met hors d'action la source à plasma de tantale, on applique à la plaque-base une tension négative de 180 V et on envoie dans la chambre de azote en établissant sa pression dans la chambre à 666,5 mPa ou 5.10 3 mm de Hg; il se dépose alors un revêtement vestibulaire de nitrure de titane. Lorsque l'épaisseur de cette couche atteint 9 micromètres, on met hors d'action les sources à plasma, on arrête l'admission d'azote, on supprime la tension négative, on arrête le dispositif pivotant. Deux minutes après on retire la prothèse de la chambre. La prothèse dentaire obtenue a une microdureté de 24,5.103 2 MPa ou 2500 kgf/mm2, sa teinte correspond à celle des alliages d'or de titre élevé, une haute résistance à l'usure (190 fois plus élevée que celle des. alliages d'or). La prothèse obtenue a été scellée dans la cavité buccale du patient au ciment bisphate. Les observations de quatre années n' ont pas permis de mettre en évidence d'effets négatifs locaux ou généraux sur l'Qrganisme du patient. La teinte de la prothèse est restée inchangée. Exemple 11. On fabrique une prothèse dentaire sous forme d'une structure brasée en pont dentaire constituée par une plaquebase en acier inoxydable chrome-nickel et une brasure à l'arc gent -cadmium, à couche protectrice de chrome et à revêtement vestibulaire décoratif en un mélange de nitrure de titane et de zirconium (0,5 96 en masse de nitrure de zirconium et 99,526 en masse de nitrure de titane). On fabrique les ébauches de couronnes de la prothèse en pont dentaire comme indiqué dans l'exemple 10. Ensuite, en se servant d'un modèle en cire, on coule la partie intermédiaire de la prothèse (les facettes et les dents artificielles) et, par brasage à la brasure d'argent et de cadmium, on obtient une structure unitaire de la plaque-base de la prothèse. Ensuite, on élimine les oxydes, on polit et on lave comme indiqué dans l'exemple 10. Puis on immerge la plaque-base dans un bain galvanique pour appliquer une couche protectrice de chrome. A titre d'électrolyte aqueux de chromage on utilise la composition suivante (g/l): anhydridre chromique 250, acide sulfurique 2,5. On effectue le dépôt- à une température de l'électrolyte de 600C et une densité de courant de 50 A/dm2. On dépose dans les conditions indiquées une couche protectrice de chrome d'une épaisseur de 8 micromètres. Ensuite on polit la plaque-base avec son revêtement protecteur de chrome au moyen de pâtes diamantées à granulation fine, on la lave dans un bain à ultra-sons d'eau chaude contenant 3% en masse de détergents synthétiques, à l'essence et à l'alcool éthylique. Ensuite on place la plaque-base dans une chambre à vide sur le tambour du dispositif pivotant. La chambre à vide est équipée de trois sources à plasma contenant en tant que matière à évapore un alliage de titane et de zirconium (0,5% en masse de zirconium et 99,5% en masse de titane) On effectue le nettoyage ionique de la plaque-base par bombardement aux ions titane et zirconium, et on- effectue le dépôt du revêtement vestibulaire décoratif en un mélange de nitrures de titane et de zirconium de 8 micromètres d'épaisseur comme indiqué dans l'exemple 1. La prothèse obtenue a les memes caractéristiques techniques et médicales que les caractéristiques citées pour la prothèse de l'exemple 5. Exemple 12 On confectionne une prothèse dentaire sous forme d'une structure monolithe en pont dentaire constituée par une plaque-base en alliage chrome-cobalt avec un revêtement vestibulaire décoratif d'oxynitrure de titane et avec-une couche intermédiaire d'un mélange de titane et de nitrure de titane. On confectionne la plaque-base de la prothèse dentaire, on la polit, on la lave et on la place dans une chambre à vide, comme indiqué dans l'exemple 1. La chambre à vide est munie de trois sources à plasma contenant à titre de matière à évaporer du titane. On effectue le nettoyage ionique de la plaque-base comme indiqué dans l'exemple 1. Ensuite on applique à la plaque-base une tension négative de 200 V, on met en action les deux autres sources à plasma, on y établit un courant d'arc de 80 A et on admet dans la chambre de l'azote en portant graduellement sa pression de 1,333 mPa ou 1.10 5 mm de Hg à 13,33 mPa ou 1.10 4 mm de Hg pendant toute la durée du dépôt d'une couche intermédiaire de 6 micromètres d'épaisseur. La teneur de la couche interméd- aire en nitrure de titane augmente suivant l'épaisseur de 0,018 en masse jusqu'à 90% en masse. Lorsque l'épaisseur de la couche intermédiaire atteint 6 micromètres,on interrompt l'admission d'azote et on admet un mélange d'azote et d'oxygène (85% en volume d'azote et 15% en volume d'oxygène) en établissant une pression de 666,5 mPa ou 5.10 3 mm de Hg. Il se dépose alors un revêtement vestibu- laire décoratif de 25 micromètres d'épaisseur. Les caractéristiques techniques et médicales de la prothèse obtenue correspondent aux caractéristiques indiquées dans l'exemple 2. Exemple 13. On fabrique une prothèse dentaire sous forme d'une structure monolithe en pont dentaire constituée par une plaque-base en alliage chrome-cobalt avec un revêtement vestibulaire décoratif d'un mélange de nitrure de titane et de nitrure de zirconium (50% en masse de nitrure de titane + 50% en masse de nitrure de zirconium), et avec une couche intermédiaire d'un mélange de tantale et de nitrure de tantale. On fabrique la plaque-base de la prothèse, on la polit, on la lave et on la place dans une chambre à vide, comme indi qué dans l'exemple 1. La chambre à vide est équipée de trois sources à plasma dont l'une comporte comme matière à évaporer du tantale, la deuxième, du titane;et la troisième, du zirconium. On effectue le nettoyage ionique comme indiqué dans l'exemple 10. Ensuite on applique à la plaque-base une tension négative de 100 V et on admet dans la chambre de l'azote en portant graduellement sa pression de 1,333 mPa ou 1.10 5 mm de Hg à 106,64 mPa ou 8.10 4 mm de Hg pendant toute la durée du dépôt d'une couche intermédiaire d'une épaisseur de 4 micromètres.La teneur en nitrure de tantale de la couche intermédiaire en épaisseur passe de 0,01 26 en masse jusqu'à 95% en masse, Lorsque l'épaisseur de la couche intermédiaire atteint 4 micromètres, on met en action les sources à plasma de titane et de zirconium, on établit les courants d'arc à 90 A, on met hors d'action la source à plasma avec le tantale, on applique à la plaquebase une tension négative de 250 V. Ensuite on admet dans la chambre de l'azote en y établissant une pression de 533,2 mPa ou 4.10 3 mm de Hg, et on dépose un revêtement vestibulaire décoratif d'un mélange de nitrures de titane et de zirconium. Lorsque l'épaisseur de ladite couche atteint 9 micromètres, on met hors d'action les sources à plasma; on interrompt l'admission d'azote, on supprime la tension négative sur les prothèses et on arrête le dispositif pivotant. Dix minutes après on retire la prothèse de la chambre. Les caractéristiques techniques et médicales de la prothèse obtenue correspondent à celles indiquées dans l'exemple 6. Exemple 14. On fabrique une prothèse dentaire sous forme d'une structure brasée en pont dentaire constituée par -une plaquebase en acier inoxydable chrome-nickel et une brasure à l'argent-zinc avec un revêtement vestibulaire décoratif de nitrure de titane et une couche intermédiaire d'un mélange de chrome et de nitrure de chrome. On confectionne la plaque-base de la prothèse et on la lave comme indiqué dans l'exemple 11. Ensuite on place la plaque-base dans une chambre à vide, sur le tambour d'un dispositif pivotant. La chambre à vide est munie de trois sources à plasma, dont l'une contient comme matière à évaporer du chrome, et les deux vautres, du titane. On fait le vide dans la chambre à vide jusqu'à une pression résiduelle de 1,333 mPa ou 1.10 5 mm de Hg, on met en action le dispositif pivotant, on applique à la plaque-base une tension négative de 700 V, on met en action la source à plasma de chrome en établisssnt un courant d'arc de 70 A,et on effectue le nettoyage ionique pendant quatre minutes. Ensuite on applique à la plaque-base une tension negative de 30 V, on établit le courant d'arc dans la source à plasma à 90 A et on envoie de l'azote dans la. chambre. On porte graduel lement la pression d'azote de 1,333 mPa ou 1.10 5 mm de Hg à 40 mPa ou 3.10-4 mm de Hg, pendant toute la durée du dépôt d'une couche intermédiaire d'une épaisseur de 4 micromètres. La teneur en nitrure de chrome croît suivant l'épaisseur de la couche intermédiaire de 0,01 % en masse jusqu'à 90% en masse. En conséquence, la microdureté de ladite couche augmente de 3,9.103 MPa ou 400 kgf/mm2 à 25,5.103MPa ou 2600 kgf/mm2.Lorsque l'épaisseur de la couche interm8diaire atteint 4 micromètres, on met en action deux sources à plasma de titane, on y établit le courant d'arc à 90 A, on applique à la plaque-base une tension négative de 180 V, on met hors d'action la source à plasma de chrome. Ensuite on envoie dans la chambre de l'azote, en établissant sa pression à 666,5 mPa ou 5.10 3 mm de Hg, et on dépose un revêtement vestibulaire décoratif de nitrure de titane d'une épaisseur de 10 micromètres. Lorsque ce revêtement atteint une épaisseur de 10 micromètres, on met hors d'action les sources de plasma, on interrompt l'admission d'azote, on supprime la tension aux prothèses et on arrete le dispositif pivotant. La prothèse obtenue a des caractéristiques techniques et médicales correspondant à celles indiquées dans l'exemple 1. Exemple 15. On fabrique une prothèse dentaire sous forme d'une structure brasée en pont dentaire constituée par une plaquebase en acier inoxydable au chrome-nickel et en brasure à l'argent-zinc portant un revêtement vestibulaire décoratif de nitrure de zirconium, une couche intermédiaire d'un mélange de chrome et de nitrure de chrome, et une couche protectrice de chrome. On confectionne et on lave la plaquebase de la prothèse comme indiqué dans l'exemple 11. Ensuite on place la plaque-base dans une chambre à vide, sur le tambour du dispositif pivotant. La chambre à vide est munie de trois sources à plasma dont l'une contient comme matière à évaporer du chrome, et les deux autres, du zirconium. On effectue le nettoyage ionique de la plaque-base comme indiqué dans l'exemple 14. Ensuite on applique à la plaque-base une tension négative de 30 V, on établit dans la source à plasma un courant d'arc de 90 A et on dépose une couche protectrice de chrome d'une épaisseur de 4 micromètres. Quand l'épaisseur voulue de la couche protectrice est atteinte, on dépose une couche intermédiaire comme indiqué dans l'exemple 14. Le dépôt du revêtement vestibulaire décoratif est réalisé comme indiqué dans l'exemple 15, à cette seule différence près qu'à titre de métal à évaporer cn utilise du zirconium. Le revêtement vestibulaire décoratif de la prothèse a une microdureté de 24,5,103 ou 500 kgf/mm2, sa teinte correspond à celle d'un alliage d'or de titre élevé et ledit revêtement est caractérisé par une forte adhérence des couches entre elles et à la plaque-base. La prothèse obtenue a été scellée dans la cavité buccale du patient au ciment bisphate. Les observations effectuées pendant quatre ans n'ont pas permis de mettre en évidence d'effets négatifs locaux ou généraux sur l'organisme du patient. Exemple 16. On fabrique une prothèse dentaire sous forme d'une structure monolithe en pont dentaire constituée par une plaque-base en alliage chrome-cobalt à revêtement vestibulaire décoratif composé d'une couche de carboxynitrure de titane et d'une couche d'oxynitrure de titane, avec une couche intermédiaire d'un mélange de titane et de nitrure de titane et une couche protectrice de titane. On confectionne la plaque-base de la prothese, on la polit, on la lave et on la place dans une chambre à vide comme indiqué dans l'exemple 1. La chambre à vide est munie de trois sources à plasma dans lesquelles on utilise du titane en tant que matière à évaporer. Le nettoyage ionique de la plaque-base est réalisé comme indiqué dans l'exemple 1. Ensuite on applique à la plaque-base une tension négative de 180 V, on met en action les deux autres sources à plasma, on y établit des courants d'arc de 80 A et on dépose une couche protectrice de 6 micromètres d'épaisseur. Ensuite on dépose une couche intermédiaire d'un mélange de titane et de nitrure de titane comme indiqué dans l'exemple 12, avec cette seule différence que l'on porte la pression d'azote jusqu'à une valeur de 93,3 mPa ou 7.10 4 mm Hg. Cela augmente à son tour la teneur en nitrure de titane à la limite de contact avec le revêtement vestibulaire décoratif jusqu'à 99 % en masse.Lorsque l'épaisseur de la couche intermédiaire atteint 6 micromètres, on interrompt l'admission d'azote, on porte les courants d'arc dans les sources à plasma à 90 A et on admet dans la chambre un mélange gazeux d'azote, de méthane et d'oxygène (85 % en volume d'azote, 5 en volume d'oxygène et 10% en volume de méthane), on porte la pression dans la chambre à 266,6 mPa ou 2.10 3 mm de Hg et on dépose a première couche du revê- tement vestibulaire décoratif en carboxynitrure de titane. Lorsque l'épaisseur de cette couche atteint 3 micromètres, on interrompt l'admission du mélange gazeux précité et on admet un mélange gazeux d'azote et d'oxygène (90% d'azote + 10% d'oxygène), en établissant une pression de ce mélange de 666,5 mPa ou 5.1Q 3 mm de Hg, et on dépose la deuxième couche du revêtement vestibulaire décoratif d'oxynitrure de titane. Lorsque l'épaisseur de ladite couche atteint 3 micromètres, on met hors d'action les sources à plasma, on interrompt l'admission du mélange gazeux, on supprime la tension négative sur la prothèse et on arrête le dispositif pivotant. Dix minutes après on retire la prothèse de la chambre. La prothèse obtenue a une microdureté de 24,5.103 MPa ou 2 500 kgf/ mm2, une forte adhérence entre les couches et avec la plaque-base et sa teinte correspond à celle d'un alliage d'or de titre élevé. On scelle la prothèse obtenue dans la cavité buccale du patient au ciment bisphate. Les observations pendant deux ans n'ont pas permis de déceler d'effets négatifs locaux ou généraux sur l'organisme du patient. La teinte de la prothèse est restée inchangée. Exemple 17 On fabrique une prothèse dentaire sous forme d'une structure en pont dentaire brasée, constituée par une plaquebase en acier inoxydable chrome-nickel et par une brasure à l'argent et au cadmium avec un revêtement vestibulaire décoratif d'un mélange de nitrures de titane et de zirconium (67% en masse de nitrure de titane et 33% en masse de nitrure de zirconium), et une couche complémentaire de cobalt. On fabrique et on lave la plaque-base de la prothèse comme indiqué dans l'exemple 11. Ensuite on immerge la plaque-base dans un bain galvanique pour y déposer la couche complémentaire de cobalt. On utilise comme solution aqueuse pour le dépôt du revêtement la composition suivante (g/l): sulfate de cobalt 500, chlorure de sodium 17, acide borique 45. On effectue le dépôt de la couche complémentaire de cobalt sous une densité de courant de 3 A/cm2, une température de l'électrolyte de 450C, pH = 4. On dépose une couche complémentaire de cobalt d'une épaisseur de 8 micromètres. Ensuite on polit la plaque-base obtenue avec des pâtes de granulations fines. Ensuite on lave la plaque-base et on la place dans une chambre à vide comme indiqué dans l'exemple 1. On dépose le revêtement vestibulaire décoratif comme indiqué dans l'exemple 9, on effectue le dépôt jusqu'à l'obtention d'une couche d'une épaisseur de 25 micromètres. Lorsque l'épaisseur du revêtement vestibulaire décoratif atteint 25 micromètres, on interrompt le processus de dépôt comme indiqué dans l'exemple 9. Les caractéristiques techniques et médicales de la prothèse obtenue correspondent à celles qui ont été indiquées dans l'exemple 4. Exemple 18. On fabrique une prothèse dentaire sous forme de struc ture brasée en pont dentaire, constituée par une plaque-base en acier inoxydable chrome-nickel et en brasure à 1 'argent et au cadmium avec un revêtement vestibulaire décoratif d'oxynitrure de titane et une couche complémentaire de molybdène. On fabrique et on lave la plaque-base de la prothèse comme indiqué dans l'exemple 11. Ensuite on place ia plaquebase dans une chambre à vide, sur le tambour d'un dispositif pivotant. La chambre à vide est munie de trois sources à plasma dont l'une contient comme matière à évaporer du molybdène, et les deux autres du titane. On fait le vide dans la chambre à vide jusqu'à une pression résidu,elle de 2,6 mPa ou 2.10 5 mm de Hg, on met en action le dispositif pivotant, on applique à la plaque-base une tension négative de 600 V, on met en action la source à plasma de molybdène, on établit un courant d'arc de 130 A et on effectue le nettoyage par ions de la plaque-base pendant trois minutes. Ensuite on applique à la plaque-base une tension négative de 25 V et on dépose une couche complémentaire de molybdène de 5 micromètres d'épaisseur. Ensuite on met en action les sources à plasma de titane, on y établit des courants d'arc de 90 A, on met hors d'action la source à plasma de molybdène et on applique à la plaquebase pourvue de la couche complémentaire de molybdène une tension négative de 200 V. Ensuite on admet dans la chambre un mélange gazeux d'azote et d'oxygène (80gus en volume d'azote et 20% en volume d'oxygène ), en établissant une pression de 666,5 mPa ou 5.10 3 mm de Hg, et on dépose un revêtement vestibulaire décoratif d'oxynitrure de titane de 15 micromètres d'épaisseur. Les caractéristiques techniques et médicales de la prothèse correspondent à celles qui sont indiquées dans l'exemple 2. Exemple 19. On fabrique une prothèse dentaire sous forme d'une structure brasée en pont dentaire constituée d'une plaquebase en acier inoxydable chrome-nickel et en brasure à l'argent et au cadmium avec un revêtement vestibulaire décoratif d'un mélange de nitrure de titane et de nitrure de zirconium (30% en masse de nitrure de titane + 70 % en masse de nitrure de zirconium) et une couche complémentaire de zirconium. On confectionne la plaque-base, on la polit et on la lave comme indiqué dans l'exemple 11. Ensuite on place la plaque-base dans une chambre à vide, sur le tambour d'un dispositif pivotant. La chambre à vide est munie de trois sources à plasma, dont l'une contient comme matière à évaporer du titane, et les deux autres, du zirconium. On fait le vide dans la chambre à vide jusqu'à une pression résiduelle de 1,3 mPa ou 1.10 5 mm de Hg, on met en marche le dispositif pivotant, on applique à la plaquebase une tension négative de 900V, on met en action la source à plasma de zirconium, en établissant un courant d'arc de 80 A. Pendant trois minutes on effectue le nettoyage ionique de la plaque-base par bombardement aux ions zirconium. Ensuite on applique à la plaque-base une tension négative de 50 V, on met en action une deuxième source à plasma de zirconium en y établissant un courant d'arc de 80 A, et on dépose une couche complémentaire de zirconium d'une épaisseur de 3 micromètres. Ensuite on depose un revêtement vestibulaire décoratif d'un mélange de nitrures de titane et de zirconium.Les caractéristiques techniques et médicales de la prothèse correspondent à celles qui ont été indiquées dans l'exemple 6. Exemple 20. On fabrique une prothèse dentaire sous forme d'une structure brasée en pont dentaire constituée par une plaquebase en acier inoxydable chrome-nickel et un brasure à l'argent et au cadmium avec un revêtement vestibulaire décoratif de nitrure de zirconium et un revêtement complémentaire de nitrure de molybdène. On confectionne la plaque-base de la prothèse, on la polit et on la lave comme indiqué dans l'exemple 11. Ensuite on place la plaque-base dans une chambre à vide, sur le tambour d'un dispositif pivotant. La chambre à vide est munie de trois sources à plasma; dont l'une contient comme matière à évaporer du molybdène, et les deux autres du zirconium. Ensuite on fait le vide dans la chambre à vide jus qu'à une pression résiduelle de 2,6 mPa ou 2.10 5 mm de Hg, on met en action le dispositif pivotant, on applique à la plaque-base une tension négative de 600 V, on met en action la source à plasma de molybdène en y établissant un courant d'arc de 130 A. On effectue pendant 3 minutes le nettoyage ionique de la plaque-base par bombardement aux ions molybdène. Ensuite on applique à la plaque-base une tension négative de 25 V, on admet dans la chambre de l'azote en établissant une pression de 106,6 mPa ou 8.10 4 mm de Hg, et on dépose une couche complémentaire de nitrure de molybdène de 5 micromètres d'épaisseur. Lorsque la couche complémentaire atteint une épaisseur de 5 micromètres, on met en action les sources à plasma de zirconium en établissant des courants d'arc de 90A, on met hors d'action la source à plasma de molybdène, on applique à la plaque-base une tension négative de 200 V et on envoie dans la chambre de l'azote, en y établissant une pression d'azote de 533,2 mPa ou 4.10 3 mm de Hg. Il se dépose ainsi un revêtement vestibulaire décoratif de nitrure de zirconium de 15 micromètres d'épaisseur. Le revêtement vestibulaire décoratif obtenu a une microdureté de 24,5.103 MPa ou 2 500 kgf/mm2. Sa teinte correspond à celle des alliages d'or de titre élevé et le revêtement présente une forte adhérence. La prothèse ainsi obtenue a été scellée dans la cavité buccale du patient au ciment bisphate. Les observations effec tuées pendant trois ans n'ont pas permis de déceler une influence négative locale ou générale sur l'organisme du patient. La teinte de la prothèse ne s'est pas modifiée. Au cours de la période indiquée on n 'a pas observé de séparations de couches aux endroits des brasures, ni de noircissement des couches aux endroits des brasures. Exemple 21. On fabrique une prothèse dentaire sous forme d'une structure brasée en pont dentaire constituée par une plaque-base en acier au chrome-nickel et en brasure à l'argent et au zinc avec un revêtement vestibulaire- décoratif de nitrure de titane, avec une couche intermédiaire d'un mélange de chrome et de nitrure de chrome et avec une couche complémentaire de nickel. On confectionne la plaque-base de- la prothèse; on la polit et on la lave comme indiqué dans l'exemple 11. Ensuite on immerge la plaque-base dans un bain galvanique pour l'application d'une couche complémentaire de nickel. On utilise à titre de liqueur aqueuse pour l'application de ladite couche la composition suivante (g/l): sulfate de nickel 300, sulfate de magnésium 50, chlorure de sodium 10, acide borique 30. On effectue l'application de la couche à une température de l'électrolyte de 40"C, une densité de courant de 3 A/dm2 et un pH de 4,0. Après llapplication de la couche complémentaire de 4 micromètres d'épaisseur, on lave la prothèse à l'eau courante et on la soumet au polissage. Ensuite on place la plaque-base dans une chambre à vide sur le tambour d'un dispositif pivotant. La chambre à vide est munie de trois sources à plasma, dont l'une contient comme matière à évaporer du chrome, et les deux autres, du titane. Ensuite on dépose une couche intermédiaire d'un mélange de chrome et de nitrure de chrome de 5 micromètres d'épaisseur, comme indiqué dans l'exemple 14. Puis on dépose le revêtement vestibulaire décoratif de nitrure de titane de 8 micromètres d'épaisseur. On arrête le processus de dépôt comme indiqué dans l'exemple 1. Dix minutes après on retire la prothèse de la chambre. La prothèse obtenue offre les mêmes caractéristiques techniques et médicales que la prothèse décrite dans l'exemple 1. Exemple 22. On fabrique une prothèse dentaire sous forme d'une structure brasée en pont dentaire constituée par une plaquebase en acier inoxydable au chrome-nickel et en brasure à l'argent et au cadmium avec un revêtement vestibulaire décoratif en deux couches, dont l'une, adjacente à la plaque-base, se compose d'un mélange de cyanonitrures de titane et de zirconium (6796 en masse de cyanonitrure de titane et 33% en masse de cyanonitrure de zirconium), alors que la deuxième couche se compose d'un mélange de nitrures de titane et de zirconium (67% en masse de nitrure de titane et 332s en masse de nitrure de zirconium), et une couche complémentaire de chrome. On confectionne la plaque-base de la prothèse et on la lave comme indiqué dans l'exemple 11. Ensuite on immerge la plaque-base dans un bain galvanique et on y dépose une couche complémentaire de chrome de 5 micromètres d'épaisseur, comme indiqué dans l'exemple 11. Puis on polit, on lave et on met en place la plaque-base pourvue de la couche complé- mentaire déposée dessus comme indiqué dans llexemple 11. La chambre à vide est munie de trois sources à plasma dont l'une contient comme métal à évaporer du zirconium, et les deux autres, du titane. On réalise le nettoyage ionique de la plaque-base avec sa couche complémentaire de chrome par bombardement aux ions zirconium, comme indiqué dans l'exemple 6. Ensuite on dépose la couche complémentaire d'un mélange de titane et de nitrure de titane comme indiqué dans l'exemple 12. Puis on applique à la plaque-base une tension négative de 220 V, on met en action les sources à plasma de titane, on établit aux trois sources à plasma des courants d'arc de 90A. Ensuite on admet dans la chambre à vide un mélange gazeux d'azote et d'acétylène (90% en volume d'azote et 10 en volume d'acétylène), on établit dans la chambre une pression de 133,3 mPa ou 1.10 3 mm de Hg, et on dépose ia première couche du revêtement vestibulaire décoratif de 9 micromètres d'épaisseur. Après avoir atteint l'épaisseur requise, on interrompt l'admission du mélange gazeux et on envoie dans la chambre de l'azote, en établissant dans- ladite chambre une pression d'azote de 666,5 mPa ou 5.10 3 mm de Hg, et on dépose la deu- xième couche du revêtement vestibulaire décoratif d'un mélange de nitrures de titane et de zirconium de 4 micromètres d'épaisseur. Les caractéristiques techniques et médicales de la prothèse obtenue correspondent aux caractéristiques de la prothèse indiquée dans l'exemple 7. Exemple 23. On fabrique une prothèse dentaire sous forme d'une structure brasée en pont dentaire constitué d'une plaque-base d'acier inoxydable chrome-nickel et de brasure à l'argent et au cadmium avec un revêtement vestibulaire décoratif constitué de deux couches, dont l'une, adjacente à la plaque-base, se compose d'un mélange de monoxydes de titane et de zirconium (33% en masse de monoxyde de titane et 67 % en masse de monoxyde de zirconium), alors que la deuxième se compose d'un mélange d'oxynitrures de titane et de zirconium (33% en masse d'oxynitrure de titane et 67% en masse d'oxynitrure de zirconium), et une couche complémentaire de nitrure de chrome. On confectionne et on lave la plaque-base de la prothèse comme indiqué dans l'exemple 12. Ensuite on place la plaquebase dans une chambre à vide, sur le tambour d'un dispositif pivotant. La chambre à vide est munie de quatre sources à plasma, dont l'une contient comme matière à évaporer du chrome, la deuxième, du titane, la troisième et la quatrième, du zirconium. On fait le vide dans la chambre à vide jusqu'à la pression de 2,6 mPa ou 2.10 5 mm de Hg., on met en marche le dispositif pivotant, on applique à la plaquebase une tension négative de 700 V, on met en action la source à plasma de chrome en y établissant un courant d'arc de 80 A. Pendant quatre minutes on nettoie la plaque-base par bombardement aux ions chrome. Ensuite on applique à la plaquebase une tension négative de 30V, on envoie dans la chambre de l'azote en établissant sa pression à 53,3 mPa ou mm de Hg, et on dépose une couche complémentaire de nitrure de chrome de 4 micromètres d'épaisseur. Lorsque la couche complémentaire atteint l'épaisseur requise, on met en action deux sources à plasmas de zirconium et une de titane, en y établissant des courants d'arc de 90 A, on met hors d'action la source à plasma de chrome et on applique à la plaque-base pourvue d'un revêtement complémentaire de nitrure de chrome une tension négative de 200 V.Ensuite on interrompt l'admission d'azote dans la chambre, on admet l'oxygène sous une pression de a0 mPa ou 3.10 4 mm de Hg et on dépose une première couche de revêtement vestibuaire décoratif d'un mélange de monoxydes de titane et de zirconium (33% en masse de monoxyde de titane et 67 en masse de monoxyde de zirconium) d'une épaisseur de 4 micromètres. Ensuite on interrompt l'admission d'oxygène et on admet dans la chambre un mélange gazeux d'azote et d'oxygène (82 en volume d'azote et 1826 en volume d'oxygène), on établit dans la chambre une pression de 666,5 mPa ou 5.10 3 mm de Hg et on dépose une deuxième couche de revêtement vestibulaire décoratif d'un melange d'oxynitrures de titane et de zirconium de 6 micromètres d'épaisseur. Le revêtement vestibulaire décoratif a une dureté de 21,6.103MPa ou 22COkgf/mm2, une forte adhérence à la couche intermédiaire et une teinte correspondant à celle d'un alliage d'or de titre élevé. La prothède obtenue a été scellée dans la cavité buccale du patient au ciment bisphate. Les observations effectuées pendant deux ans n'ont pas permis de déceler d'influences négatives locales ou générales sur l'organisme du patient. L'intégrité du revêtement de la prothèse n'a pas été compromise, la couleur de la prothèse est demeurée inchangées Exemple 24. On fabrique une prothese dentaire sous forme d'une structure monolithe en pont dentaire constituée par une plaque-base en alliage chrome-cobalt avec un revêtement vestibulaire décoratif composé de trois couches, dont l'une, adjacente à la plaque-base, est formée de cyanonitrure de titane, la deuxième, d'oxynitrure de titane, et la troisième, de nitrure de titane. On confectionne la plaque-base de la prothèse dentaire, on la polit, on la lave et on la place dans une chambre à vide comme indiqué dans l'exemple 1. La chambre à vide est munie de trois sources à plasma comtenant du titane comme matière à évaporer. On effectue le nettoyage ionique de la plaque-base par bombardement aux ions titane comme indiqué dans l'exemple 1. Ensuite on applique à la plaque-base une tension négative de 220 V, on met en action les sources à plasma en y établissant un courant de 90 A. Puis on admet dans la chambre un mélange de gaz azote et acétylène (90% en volume d'azote et 10% en volume d'acéty lente). On établit une pression du mélange de 66,6 mPa ou 5.10 = mm de Hg et on dépose la première couche du revête- ment vestibulaire décoratif de cyanonitrure de titane de 4 micromètres d'épaisseur. Ensuite on interrompt l'admission dudit mélange gazeux et on admet dans la chambre un mélange gazeux composé d'azote et d'oxygène (82% en volume d'azote et 18% en volume d'oxygène) en établissant dans la chambre une pression de 133,3 mPa ou 1.1Q 3 mm de Hg, et on dépose une deuxième couche de revêtement vestibulaire décoratif d'oxynitrure de titane d'une épaisseur de 4 micromètres. Ensuite on interrompt l'admission dudit mélange gazeux et on admet de l'azote en établissant une pression d'azote de 666,5 mPa ou 5.10 3 mm de Hg, et on dépose une troisième couche de revêtement vestibulaire décoratif de nitrure de titane de 5 micromètres d'épaisseur. Le revêtement vestibulaire décoratif a une microdureté de 24,5.103 MPa ou 2500 kgf/mm2, une forte adhérence à la plaque-base et une teinte correspondant à celle d'un alliage d'or de titre élevé. La prothèse obtenue a été scelle dans cavité buccale du patient. Les observations effectuées pendant deux ans n'ont pas permis de mettre en évidence -d'in- fluences négatives locales ou générales sur l'organisme du patient. La teinte de la prothèse est restée inchangée. On n'a pas observé de défauts d'intégrité du revêtement. Pour la grande majorité des variantes revendiquées des structures de prothèses dentaires, on a entrepris des recherches mécido-biologiques suffisamment larges et approfondies dépassant le cadre des essais cliniques. Les recherches ont été effectuées dans les directions principales suivantes: 1. Recherches chimiques et sanitaires par études de la migration des métaux de la prothèse dentaire vers des milieux modèles. 2. Essais des effets de la matière des couches et de leurs associations dans la prothèse sur les micro-organismes, la microflore de la cavité buccale ou le développement des cultures d'un tissu vivant. 3. Etudes histologiques et histochimiques des réactions du tissu de l'organisme autour de l'implant avec le revêtement (la matière) étudié(e). 4. Etudes de l'état fonctionne2 de l'organisme des animaux avec l'implant: - indice de llétat de réactivité générale; - dynamique de la masse du corps; - proportion d'histamine dans le sang; - teneur du sang en vitamine C; - stabilité aux charges fonctionnelles; - état du système nerveux central; - fonctions du foie et des reins. 5. Etudes histologiques et histochimiques des viscères (du foie,des reins, de la rate, du coeur et des capsules surrénales). 6. Essais cliniques des structures revendiquées des prothèses dentaires. Pour certains types de structures des prothèses dentaires revendiquées, le programme de recherches cité a été exécuté globalement et a abouti à des résultats positifs. Pour d'autres types de structures, le programme est en voie d'achèvement et permet de formuler des pronostics favorables. REVENDICATIONS 1. Prothèse dentaire composée d'une plaque-base cons tituée d'un alliage métallique doué de propriétés anticorrosives et de résistance mécanique, et d'au moins un revêtement vestibulaire esthétique ou décoratif, caractérisée en ce que ledit revêtement vestibulaire décoratif est realisé en une matière plus dure que la plaque-base et compose de nitruresd'oxynitrures, de carboxynitrures, de cyanonitrures et/ ou de monoxydes de métaux de la famille secondaire du groupe IV de la Classification périodique des elé- ments, le rapport de l'épaisseur dudit revêtement vestibulaire décoratif à l'épaisseur de la plaque-base étant compris dans une plage de 1:10 à 1:200. 2. Prothèse dentaire suivant la revendication 1, caractérisée en ce qu'elle contient comme matière de revêtement vestibulaire décoratif des nitrures, oxynitrures, carboxynitrures et/ou des monoxydes de titane et/ou de zirconium. 3. Prothèse dentaire suivant l'une des revendications 1 et 2, caractérisée en ce qu'entre la plaque-base de la prothèse et son revêtement vestibulaire décoratif est disposée une couche protectrice de métal plus électronégatif que la matière du revêtement vestibulaire décoratif et capable de se passiver dans les milieux liquides de cavité buccale, le rapport de l'épaisseur de ladite couche protectrice à l'épaisseur du revêtement vestibulaire décoratif étant de 0,3 : 1 à 1:1. 4. Prothèse dentaire suivant la revendication 3, caractérisée en ce que comme métal de couche protectrice elle contient du titane, du tantale ou du chrome 5. Prothèse dentaire suivant l'une des revendications 1 et 2 > caractérisée en ce que entre le revêtement vestibulaire décoratif et la plaque-base de la prothèse dentaire se trouve une couche intermédiaire composée de titane, de tantale ou de chrome en mélange avec un nitrure correspondant, la teneur en nitrure dans l'épaisseur de la couche intermédiaire variant de 0,01 à 90-99,9% en masse, et le rapport de l'épaisseur de la couche intermédiaire à l'épaisseur du revêtement vestibulaire décoratif étant compris dans la plage de 0,3: : 1 à 1:1. 6. Prothèse dentaire suivant l'une des revendications 3 et 4, caractérisée en ce que, entre le revêtement vestibulaire décoratif et la couche protectricese trouve une couche intermédiaire composée de titane, de tantale ou de chrome en mélange avec un nitrure correspondant, la teneur en nitrure dans l'épaisseur de la couche intermédiaire variant de 0,01 à 9099,9% en masse, et le rapport de l'épaisseur de la couche intermédiaire à l'épaisseur du revêtement vestibulaire décoratif étant de 0,3 :1 1:1. 7. Prothèse dentaire suivant l'une des revendications 1 et 2, caractérisée en ce que dans le cas où la plaque-base de la prothèse est une structure d'éléments brasés en alliage métallique doué de propriétés anti-corrosives et de résistance mécanique, ladite prothèse comprend, entre le revêtement vestibulaire décoratif et la plaque-base, une couche complémentaire de cobalt, de nickel, de chrome, de molybdène ou de zirconium, ou bien de nitrures de chrome ou de molybdène, le rapport de l'épaisseur de la couche complémentaire à l'épaisseur du revêtement vestibulaire décorative étant comprise dans la plage de 0,5:1 à 1:1. 8. Prothèse dentaire suivant 2 revendication 5, caractérisée en ce que dans le cas où la plaque-base de la prothèse est une structure d'éléments brasés en alliage métallique doué de- propriétés anticorrosives et de résistance mécanique, ladite prothèse comprend1 entre la couche intermédiaire et la plaque-base, une couche complémentaire de cobalt, de nickel, de chrome, de molybdène ou de zirconium, le rapport de l'épaisseur de la couche complémentaire à l'épaisseur du revêtement vestibulaire décoratif étant compris dans la plagede oui5:1 à 1:1. 9. Procédé de fabrication d'une prothèse dentaire, du type comprenant la fabrication d'une plaque-base par brasage des éléments de la prothèse dentaire en alliage métallique doué de propriétés anticorrosives et de résistance mécanique de façon à former une structure unique, et le dépôt sous vide d'un revêtement vestibulaire décoratif ou esthétique,caractérisé en ce qu'on revêt galvaniquement ou par un procédé sous vide la zone d'assemblage brasé de ladite structure, ou la structure entièresavant l'application dudit revêtement vestibulaire, d'une couche complémentaire de cobalt, nickel, chrome, molybdène ou zirconium, ou bien d'une couche complémentaire de nitrure de chrome ou de molybdène, le rapport de l'épaisseur de ladite couche complémentaire à celle dudit revêtement vestibulaire étant compris dans la plage de 0,5:1 à 1:1 respectivement.